(57)【要約】【課題】加工性及び段差追従性に優れた、フレキシブル印刷回路基板固定用途やハードディスクドライブ部品固定用途に有用な両面粘着シートを提供する。【解決手段】本発明の両面粘着シートは、プラスチックフィルム基材の両面側に粘着剤層を有する粘着体と、粘着体の両側の表面上に設けられた非シリコーン系の剥離ライナーとを少なくとも含む両面粘着シートであって、粘着剤層が炭素数が２〜１４の直鎖又は分岐鎖状のアルキル基を有する（メタ）アクリル酸アルキルエステルと極性基を含有する単量体を必須の単量体成分とするアクリル系ポリマーから形成されており、粘着体の厚みが６０〜１６０μｍであり、プラスチックフィルム基材の片面側の粘着剤層の厚みがそれぞれ２０μｍ以上であることを特徴としている。【選択図】図１
2010192636.tif 000002
【特許請求の範囲】
【請求項１】
プラスチックフィルム基材の両面側に粘着剤層を有する粘着体と、粘着体の両側の表面上に設けられた非シリコーン系の剥離ライナーとを少なくとも含む両面粘着シートであって、粘着剤層が炭素数が２〜１４の直鎖又は分岐鎖状のアルキル基を有する（メタ）アクリル酸アルキルエステルと極性基を含有する単量体を必須の単量体成分とするアクリル系ポリマーから形成されており、粘着体の厚みが６０〜１６０μｍであり、プラスチックフィルム基材の片面側の粘着剤層の厚みがそれぞれ２０μｍ以上であることを特徴とするフレキシブル印刷回路基板固定用両面粘着シート。
【請求項２】
プラスチックフィルム基材の両面側に粘着剤層を有する粘着体と、粘着体の両側の表面上に設けられた非シリコーン系の剥離ライナーとを少なくとも含む両面粘着シートであって、粘着剤層が炭素数が２〜１４の直鎖又は分岐鎖状のアルキル基を有する（メタ）アクリル酸アルキルエステルと極性基を含有する単量体を必須の単量体成分とするアクリル系ポリマーから形成されており、粘着体の厚みが６０〜１６０μｍであり、プラスチックフィルム基材の片面側の粘着剤層の厚みがそれぞれ２０μｍ以上であることを特徴とするハードディスクドライブ部品固定用両面粘着シート。
【請求項３】
前記のプラスチックフィルム基材の片面側の粘着剤層の厚みがそれぞれ２０〜６０μｍである請求項１又は２に記載の両面粘着シート。
【請求項４】
前記粘着剤層のゲル分率が１０〜６０％である請求項１〜３のいずれかの項に記載の両面粘着シート。
【請求項５】
前記非シリコーン系の剥離ライナーが、ポリオレフィン系剥離ライナーである請求項１〜４のいずれかの項に記載の両面粘着シート。
【発明の詳細な説明】
【技術分野】
【０００１】
本発明は、フレキシブル印刷回路基板の固定用途又はハードディスクドライブ部品の固定用途に用いる両面粘着シートに関する。
【背景技術】
【０００２】
現在、ハードディスクドライブ（磁気記録装置：ＨＤＤ）等の製造工程において、フレキシブル印刷回路基板（「ＦＰＣ」と称する場合がある）を筐体に固定する用途等に、両面粘着シート（両面感圧性接着シート）が一般的に用いられている。
【０００３】
かかる両面粘着シートとしては、例えば、剥離ライナーの加工性、低汚染性の改良やアウトガス発生抑止を行ったもの（特許文献１参照）や、両面粘着シートの耐熱性、加工適性を改良したもの（特許文献２参照）が知られている。
【先行技術文献】
【特許文献】
【０００４】
【特許文献１】特許第３９０１４９０号明細書
【特許文献２】特開２００６−８９５６４号公報
【発明の概要】
【発明が解決しようとする課題】
【０００５】
しかし、上記の両面粘着シートにおいても、例えば、支持体を用いない、いわゆる基材レスタイプの両面粘着シートの場合には加工性が低下する問題が生じることがわかった。また、加工性を改良するために、プラスチックフィルムの支持体に粘着剤層を設けた、基材つきの両面粘着シートの場合には、微細なパターン（例えば、回路パターンなど）が施され、表面に微細な段差を有する被着体に対しては、特に両面粘着シートを貼付する際に押圧をかけにくい場合には、パターン間の狭い間隔に粘着剤層が十分に追従して入り込まず、被着体と粘着剤層間に隙間が生じる段差追従性不良の問題が生じる場合があることがわかった。
【０００６】
かかる課題に対して、厚みが５０μｍ程度の薄膜の両面粘着シートにおいては、プラスチック基材の厚みを薄くすることにより、加工性を維持しながら段差追従性を向上させうることがわかったが、このような両面粘着シートも、段差が大きい場合や貼付時の圧着力（押圧）が特に低い場合には、十分な段差追従性を発揮できない場合があった。
【０００７】
従って、本発明の目的は、加工性及び段差追従性に優れた、フレキシブル印刷回路基板固定用途やハードディスクドライブ部品固定用途として有用な両面粘着シートを提供することにある。
【課題を解決するための手段】
【０００８】
本発明者らは、前記目的を達成するために鋭意検討した結果、プラスチックフィルム基材および特定の厚み及び組成の粘着剤層を有する、特定厚みの粘着シートとすることにより、加工性及び段差追従性に優れた両面粘着シートが得られることを見出した。本発明はこれらの知見に基づいて完成されたものである。
【０００９】
すなわち、本発明は、プラスチックフィルム基材の両面側に粘着剤層を有する粘着体と、粘着体の両側の表面上に設けられた非シリコーン系の剥離ライナーとを少なくとも含む両面粘着シートであって、粘着剤層が炭素数が２〜１４の直鎖又は分岐鎖状のアルキル基を有する（メタ）アクリル酸アルキルエステルと極性基を含有する単量体を必須の単量体成分とするアクリル系ポリマーから形成されており、粘着体の厚みが６０〜１６０μｍであり、プラスチックフィルム基材の片面側の粘着剤層の厚みがそれぞれ２０μｍ以上であることを特徴とするフレキシブル印刷回路基板固定用両面粘着シートを提供する。
【００１０】
また、本発明は、プラスチックフィルム基材の両面側に粘着剤層を有する粘着体と、粘着体の両側の表面上に設けられた非シリコーン系の剥離ライナーとを少なくとも含む両面粘着シートであって、粘着剤層が炭素数が２〜１４の直鎖又は分岐鎖状のアルキル基を有する（メタ）アクリル酸アルキルエステルと極性基を含有する単量体を必須の単量体成分とするアクリル系ポリマーから形成されており、粘着体の厚みが６０〜１６０μｍであり、プラスチックフィルム基材の片面側の粘着剤層の厚みがそれぞれ２０μｍ以上であることを特徴とするハードディスクドライブ部品固定用両面粘着シートを提供する。
【００１１】
さらに、本発明は、前記のプラスチックフィルム基材の片面側の粘着剤層の厚みがそれぞれ２０〜６０μｍである前記の両面粘着シートを提供する。
【００１２】
さらに、本発明は、前記粘着剤層のゲル分率が１０〜６０％である前記の両面粘着シートを提供する。
【００１３】
さらに、本発明は、前記非シリコーン系の剥離ライナーが、ポリオレフィン系剥離ライナーである前記の両面粘着シートを提供する。
【発明の効果】
【００１４】
本発明の両面粘着シートは、アクリル系粘着剤層により接着性に優れ、また、非シリコーン系の剥離ライナーを用いていることによりアウトガス抑止性にも優れている。さらに、これらに加え、特に、プラスチックフィルム基材を用い、粘着体および粘着剤層の厚みを特定の範囲に制御することにより、加工性、段差追従性にも優れている。これらの効果により、該両面粘着シートを用いてフレキシブル印刷回路基板やハードディスクドライブ部品を筐体等に固定して製造した製品の生産性、品質が向上する。
【図面の簡単な説明】
【００１５】
【図１】図１は、本発明の両面粘着シートの一例を表す概略断面図である。
【図２】図２は、段差追従性評価に用いたＦＰＣの積層構成を表す説明図（概略断面図）である。
【図３】図３は、段差追従性評価に用いたＦＰＣ及び両面粘着シート（評価サンプル）の貼り付け位置を表す説明図（ベースフィルム層側からみた平面図）である。
【発明を実施するための形態】
【００１６】
以下に、本発明の実施の形態を、必要に応じて図面を参照しつつ詳細に説明する。
【００１７】
本発明の両面粘着シートは、粘着体を少なくとも有する。さらに、粘着体の両側の表面上に非シリコーン系の剥離ライナーを有する。従って、本発明の両面粘着シートは、剥離ライナー／粘着体／剥離ライナーの構成を少なくとも有する。図１は、本発明の両面粘着シートの一例を示す概略断面図である。本発明の両面粘着シート１は、プラスチックフィルム基材２１の両面側に粘着剤層２２を有する粘着体（剥離ライナー以外の部分）２を有している。さらに、粘着体２の両面側に剥離ライナー３が設けられている。なお、本発明の「両面粘着シート」は、テープ状のもの、即ち、「両面粘着テープ」も含むものとする。また、「粘着体」とは、両面粘着シートを使用する際に被着体側に貼付される部分、即ち、一般的には剥離ライナー以外の部分を表す。
【００１８】
［粘着体］
本発明の両面粘着シートにおける粘着体は、前述のように、プラスチックフィルム基材の両面側に粘着剤層を有する積層構造を有している。即ち、上記粘着体は両側の表面が粘着面（粘着剤層表面）となっている両面粘着体である。なお、本発明の粘着体は、プラスチックフィルム基材及び粘着剤層以外にも、本発明の効果を損なわない範囲で、他の層（例えば、中間層、下塗り層など）を有していてもよい。また、プラスチックフィルム基材と粘着剤層は、直接積層されていてもよいし、中間層などの他の層を介して積層されていてもよい。
【００１９】
上記粘着体の厚みは、６０〜１６０μｍであり、好ましくは６０μｍを超え１６０μｍ以下、より好ましくは６１〜１００μｍ、さらに好ましくは６１〜８０μｍである。粘着体の厚みが１６０μｍを超えると、加工性が低下する。厚みが６０μｍ未満では、特に圧着力が低い場合に段差などに対する段差追従性が低下する。なお、上記「粘着体の厚み」とは、粘着体の一方の粘着面から他方の粘着面までの厚みを意味する。
【００２０】
（プラスチックフィルム基材）
本発明の両面粘着シートの粘着体におけるプラスチックフィルム基材は、粘着剤層の支持基材であり、両面粘着シートの加工性、取り扱い性（ハンドリング性）を向上させる役割を担う。プラスチックフィルムとしては、粘着シートの支持体として一般的に使用されるものを用いることが可能で、例えば、ポリエステル系樹脂、オレフィン系樹脂、ポリ塩化ビニル系樹脂、アクリル系樹脂、酢酸ビニル系樹脂、アミド系樹脂、ポリイミド系樹脂、ポリエーテルエーテルケトン、ポリフェニレンスルフィドなどからなる樹脂フィルムが挙げられる。中でも、価格、剛性の観点から、ポリエステルフィルム、ポリオレフィンフィルムが好ましく、さらに好ましくは、ポリエチレンテレフタレート（ＰＥＴ）フィルムである。なお、プラスチックフィルム基材は単層の形態を有していてもよく、また、複層の形態を有していてもよい。
【００２１】
また、プラスチックフィルム基材の表面には、必要に応じて、粘着剤層との密着性を高めるため、慣用の表面処理、例えば、クロム酸処理、オゾン暴露、火炎暴露、高圧電撃暴露、イオン化放射線処理等の化学的又は物理的方法による酸化処理等が施されていてもよく、下塗り剤によるコーティング処理等が施されていてもよい。
【００２２】
上記プラスチックフィルム基材の厚みは、特に限定されないが、２〜１００μｍが好ましく、より好ましくは４〜５０μｍであり、さらに好ましくは４〜２５μｍである。基材厚みが２μｍ未満では、直写法による粘着剤層の形成が困難となったり、両面粘着シートのハンドリング性が低下する場合がある。基材厚みが１００μｍを超えて厚すぎる場合には、プラスチックフィルム基材の剛性が高くなり、段差追従性が低下する場合がある。
【００２３】
（粘着剤層）
本発明の両面粘着シートの粘着体における粘着剤層は、アクリル系ポリマー（アクリル系重合体）から形成される。即ち、該粘着剤層はアクリル系ポリマーをベースポリマーとしてなる。特に限定されないが、粘着剤層中のアクリル系ポリマー（又は、アクリル系ポリマー成分）の含有量は８０重量％以上が好ましく、より好ましくは９０〜９９重量％である。
【００２４】
上記粘着剤層は、粘着剤層の形成方法によっても異なり、特に限定されないが、アクリル系ポリマーを必須成分とするアクリル系粘着剤組成物、または、アクリル系ポリマーを形成する単量体（モノマー）の混合物（「モノマー混合物」と称する場合がある）又はその部分重合物を必須成分とするアクリル系粘着剤組成物から形成される。特に限定されないが、前者としては、例えば、いわゆる溶剤型の粘着剤組成物などが挙げられ、後者としては、例えば、いわゆる活性エネルギー線硬化型の粘着剤組成物などが挙げられる。該アクリル系粘着剤組成物には、さらに必要に応じて、架橋剤やその他の各種の添加剤が含まれていてもよい。
【００２５】
本明細書において、「粘着剤組成物」には「粘着剤層を形成するための組成物」という意味も含むものとする。また、上記「モノマー混合物」とはアクリル系ポリマーを形成するモノマー成分のみからなる混合物を意味する。また、上記「部分重合物」とは、上記モノマー混合物の構成成分のうち１又は２以上の成分が部分的に重合している組成物を意味する。
【００２６】
上記アクリル系ポリマーは、粘着剤層のベースポリマーとして粘着性を発現する役割を担う。上記アクリル系ポリマーは、炭素数が２〜１４の直鎖又は分岐鎖状のアルキル基を有する（メタ）アクリル酸アルキルエステル（以下、「（メタ）アクリル酸Ｃ2-14アルキルエステル」と称する場合がある）と極性基を含有する単量体（以下、「極性基含有単量体」と称する場合がある）を必須の単量体（モノマー）成分として形成された共重合体である。アクリル系ポリマーを形成する単量体成分には、上記の（メタ）アクリル酸Ｃ2-14アルキルエステル、極性基含有単量体以外のその他の単量体成分が含まれていてもよい。なお、上記（メタ）アクリル酸Ｃ2-14アルキルエステル、極性基含有単量体およびその他の単量体成分は、それぞれ単独で又は２種以上組み合わせて使用することができる。また、上記の「（メタ）アクリル」とは、「アクリル」及び／又は「メタクリル」を表し、他も同様である。
【００２７】
上記の（メタ）アクリル酸Ｃ2-14アルキルエステルは、炭素数が２〜１４の直鎖又は分岐鎖状のアルキル基を有する（メタ）アクリル酸アルキルエステルであり、例えば、（メタ）アクリル酸エチル、（メタ）アクリル酸プロピル、（メタ）アクリル酸イソプロピル、（メタ）アクリル酸ブチル（（メタ）アクリル酸ｎ−ブチル）、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシルなどが挙げられる。中でも好ましくは炭素数が２〜１０の直鎖又は分岐鎖状のアルキル基を有する（メタ）アクリル酸アルキルエステルである。特に好ましくは、アクリル酸２−エチルヘキシル、アクリル酸ｎ−ブチルである。
【００２８】
上記の（メタ）アクリル酸Ｃ2-14アルキルエステルの含有量は、アクリル系ポリマーを形成するモノマー成分全量（１００重量％）に対して、５０〜９９重量％であり、好ましくは８０〜９７重量％、さらに好ましくは９０〜９５重量％である。（メタ）アクリル酸Ｃ2-14アルキルエステルの含有量が、５０重量％未満であると、アクリル系ポリマーとしての特性（粘着性など）が発現しにくくなる場合がある。また、９９重量％を超えると極性基含有単量体の含有量が少なすぎて接着性が低下する場合がある。
【００２９】
上記の極性基含有単量体は、分子内に極性基を有する単量体（特に、エチレン性不飽和単量体）であり、例えば、（メタ）アクリル酸、イタコン酸、マレイン酸、フマル酸、クロトン酸、イソクロトン酸などのカルボキシル基含有単量体又はその無水物（無水マレイン酸など）；（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル等の（メタ）アクリル酸ヒドロキシアルキル、ビニルアルコール、アリルアルコールなどのヒドロキシル基（水酸基）含有単量体；（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ−ヒドロキシエチルアクリルアミドなどのアミド基含有単量体；（メタ）アクリル酸アミノエチル、（メタ）アクリル酸ジメチルアミノエチル、（メタ）アクリル酸ｔ−ブチルアミノエチルなどのアミノ基含有単量体；（メタ）アクリル酸グリシジル、（メタ）アクリル酸メチルグリシジルなどのグリシジル基含有単量体；アクリロニトリルやメタクリロニトリルなどのシアノ基含有単量体；Ｎ−ビニル−２−ピロリドン、（メタ）アクリロイルモルホリンの他、Ｎ−ビニルピリジン、Ｎ−ビニルピペリドン、Ｎ−ビニルピリミジン、Ｎ−ビニルピペラジン、Ｎ−ビニルピロール、Ｎ−ビニルイミダゾール、Ｎ−ビニルオキサゾール等の複素環含有ビニル系単量体；ビニルスルホン酸ナトリウムなどのスルホン酸基含有単量体；２−ヒドロキシエチルアクリロイルフォスフェートなどのリン酸基含有単量体；シクロヘキシルマレイミド、イソプロピルマレイミドなどのイミド基含有単量体；２−メタクリロイルオキシエチルイソシアネートなどのイソシアネート基含有単量体などが挙げられる。上記極性基含有単量体は単独で又は２種以上組み合わせて使用することができる。極性基含有単量体としては、上記の中でも、カルボキシル基含有単量体又はその酸無水物、ヒドロキシル基含有単量体が好ましく、特に好ましくはアクリル酸（ＡＡ）、アクリル酸４−ヒドロキシブチル（４ＨＢＡ）である。
【００３０】
上記の極性基含有単量体の含有量は、アクリル系ポリマーを形成するモノマー成分全量（１００重量％）に対して１〜３０重量％であることが好ましく、より好ましくは３〜２０重量％である。極性基含有単量体の含有量が３０重量％を超えると粘着剤層の凝集力が高くなりすぎ、粘着剤層の粘着性が低下するおそれがある。また、極性基含有単量体の含有量が１重量％未満では粘着剤層の凝集力が低下し、高いせん断接着力が得られなくなる等、接着性が低下する場合がある。上記の中でも、カルボキシル基含有単量体又はその無水物（特に、アクリル酸）の含有量は、接着性の観点から、アクリル系ポリマーを形成するモノマー成分全量（１００重量％）に対して１〜２０重量％であることが好ましく、より好ましくは３〜１０重量％である。また、ヒドロキシル基含有単量体（特に、４ＨＢＡ）の含有量は、架橋性の観点から、アクリル系ポリマーを形成するモノマー成分全量（１００重量％）に対して０．０１〜１０重量％であることが好ましく、より好ましくは０．０５〜５重量％である。
【００３１】
上記のその他の単量体成分は、（メタ）アクリル酸Ｃ2-14アルキルエステル、極性基含有単量体以外の単量体（特に、エチレン性不飽和単量体）であり、例えば、（メタ）アクリル酸メチル；（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの炭素数が１５以上の直鎖又は分岐鎖状のアルキル基を有する（メタ）アクリル酸アルキルエステル；シクロペンチル（メタ）アクリレート、シクロヘキシル（メタ）アクリレート、イソボルニル（メタ）アクリレート等の脂環式炭化水素基を有する（メタ）アクリル酸エステル；フェニル（メタ）アクリレート等の（メタ）アクリル酸アリールエステル；酢酸ビニル、プロピオン酸ビニルなどのビニルエステル類；スチレン、ビニルトルエンなどの芳香族ビニル化合物；エチレン、ブタジエン、イソプレン、イソブチレンなどのオレフィン又はジエン類；ビニルアルキルエーテルなどのビニルエーテル類；塩化ビニルなどが挙げられる。また、ヘキサンジオールジ（メタ）アクリレート、ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレートなどの多官能性単量体が挙げられる。上記のその他の単量体成分は単独で又は２種以上組み合わせて用いることができる。
【００３２】
上記アクリル系ポリマーは、公知乃至慣用の重合方法により上記の単量体成分を重合（共重合）させることによって調製することができる。アクリル系ポリマーの重合方法としては、例えば、溶液重合方法、乳化重合方法、塊状重合方法や活性エネルギー線（例えば、紫外線照射）による重合方法（活性エネルギー線重合方法）などが挙げられる。中でも、透明性、耐水性、コストなどの点で、溶液重合方法、活性エネルギー線重合方法が好ましい。なお、アクリル系ポリマーの重合に際しては、重合開始剤、連鎖移動剤、乳化剤や溶剤など、それぞれの重合方法に応じた適宜な成分を、公知乃至慣用のものの中から適宜選択して使用することができる。
【００３３】
上記のアクリル系ポリマーの調製に際しては、重合反応の種類に応じて、熱重合開始剤や活性エネルギー線重合開始剤（「光重合開始剤」又は「光開始剤」と称する場合がある）などの重合開始剤を用いることができる。重合開始剤は単独で又は２種以上を組み合わせて使用することができる。
【００３４】
上記光重合開始剤としては、特に制限されず、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。光重合開始剤の使用量としては、特に制限されないが、例えば、アクリル系ポリマーを形成するモノマー成分全量１００重量部に対して０．０１〜０．２重量部が好ましく、より好ましくは０．０５〜０．１５重量部である。
【００３５】
上記のベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−（ｔ−ブチル）ジクロロアセトフェノンなどが挙げられる。α−ケトール系光重合開始剤としては、例えば、２−メチル−２−ヒドロキシプロピオフェノン、１−［４−（２−ヒドロキシエチル）フェニル］−２−メチルプロパン−１−オンなどが挙げられる。芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。ベンゾイン系光重合開始剤には、例えば、ベンゾインなどが含まれる。ベンジル系光重合開始剤には、例えば、ベンジルなどが含まれる。ベンゾフェノン系光重合開始剤は、例えば、ベンゾフェノン、ベンゾイル安息香酸、３、３′−ジメチル−４−メトキシベンゾフェノン、ポリビニルベンゾフェノン、α−ヒドロキシシクロヘキシルフェニルケトンなどが含まれる。ケタール系光重合開始剤には、例えば、ベンジルジメチルケタールなどが含まれる。チオキサントン系光重合開始剤には、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントンなどが含まれる。
【００３６】
上記熱重合開始剤としては、例えば、アゾ系重合開始剤、過酸化物系重合開始剤（例えば、ジベンゾイルペルオキシド、ｔｅｒｔ−ブチルペルマレエートなど）、レドックス系重合開始剤などが挙げられる。中でも、特開２００２−６９４１１号公報に開示されたアゾ系開始剤が特に好ましい。かかるアゾ系開始剤は開始剤の分解物が加熱発生ガス（アウトガス）の発生原因となる成分としてアクリル系ポリマー中に残留しにくいため好ましい。上記アゾ系開始剤としては、２，２′−アゾビスイソブチロニトリル（以下、ＡＩＢＮと称する場合がある）、２，２′−アゾビス−２−メチルブチロニトリル（以下、ＡＭＢＮと称する場合がある）、２，２′−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなどが挙げられる。上記熱重合開始剤の使用量は、アクリル系ポリマーを形成するモノマー成分全量１００重量部に対して、０．０５〜０．５重量部が好ましく、より好ましくは０．１〜０．３重量部である。
【００３７】
アクリル系ポリマーを溶液重合により重合させる際に用いられる溶剤としては、公知慣用の有機溶剤などを用いることが可能であり、例えば、酢酸エチル、酢酸メチルなどのエステル系溶剤；アセトン、メチルエチルケトンなどのケトン系溶剤；メタノール、エタノール、ブタノールなどのアルコール系溶剤；シクロヘキサン、ヘキサン、ヘプタンなどの炭化水素系溶剤；トルエン、キシレンなどの芳香族系溶剤などが使用できる。これらの有機溶剤は、単独で使用してもよいし、２種以上を混合使用してもよい。
【００３８】
上記アクリル系ポリマーの重量平均分子量は、３０万〜２００万が好ましく、より好ましくは６０万〜１５０万、さらに好ましくは７０万〜１５０万である。アクリル系ポリマーの重量平均分子量が３０万より小さいと、良好な粘着特性を発揮することができない場合があり、一方、２００万より大きいと、塗工性に問題が生じる場合があり、いずれも好ましくない。上記重量平均分子量は、重合開始剤の種類やその使用量、重合の際の温度や時間の他、モノマー濃度、モノマー滴下速度などによりコントロールすることができる。
【００３９】
本発明における粘着剤層を形成する上記アクリル系粘着剤組成物には、粘着剤層のゲル分率（溶剤不溶分の割合）をコントロールする等の目的で、架橋剤が含まれることが好ましい。上記架橋剤としては、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、イソシアネート系架橋剤を必須の架橋剤として用いることが好ましく、さらにエポキシ系架橋剤を併用することがより好ましい。これら架橋剤は単独で又は２種以上を組み合わせて用いることができる。
【００４０】
上記イソシアネート系架橋剤としては、例えば、１，２−エチレンジイソシアネート、１，４−ブチレンジイソシアネート、１，６−ヘキサメチレンジイソシアネートなどの低級脂肪族ポリイソシアネート類；シクロペンチレンジイソシアネート、シクロへキシレンジイソシアネート、イソホロンジイソシアネート、水素添加トリレンジイソシアネ−ト、水素添加キシレンジイソシアネ−ト、水素添加キシリレンジイソシアネートなどの脂環族ポリイソシアネート類；２，４−トリレンジイソシアネート、２，６−トリレンジイソシアネート、４，４´−ジフェニルメタンジイソシアネート、キシリレンジイソシアネートなどの芳香族ポリイソシアネート類などが挙げられ、その他、トリメチロールプロパン／トリレンジイソシアネート付加物［日本ポリウレタン工業（株）製、商品名「コロネートＬ」］、トリメチロールプロパン／ヘキサメチレンジイソシアネート付加物［日本ポリウレタン工業（株）製、商品名「コロネートＨＬ」］なども用いられる。
【００４１】
上記エポキシ系架橋剤としては、例えば、Ｎ，Ｎ，Ｎ′，Ｎ′−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂などが挙げられる。市販品としては、例えば、三菱ガス化学（株）製、商品名「テトラッドＣ」を用いることができる。
【００４２】
アクリル系ポリマーを必須成分とするアクリル系粘着剤組成物の場合には、アクリル系粘着剤組成物中の架橋剤の含有量は、アクリル系ポリマー１００重量部に対して、０．１５〜１．０５重量部が好ましく、より好ましくは０．２〜１．０５重量部、さらに好ましくは０．２〜０．５重量部である。
【００４３】
中でも、イソシアネート系架橋剤の含有量は、アクリル系ポリマー１００重量部に対して、０．１５〜１重量部が好ましく、より好ましくは０．２〜１重量部、さらに好ましくは０．２〜０．５重量部である。イソシアネート系架橋剤の含有量が０．１５重量部未満の場合には、粘着剤層の被着体に対する投錨性が低下して、両面粘着シートを被着体に貼付した後加熱した場合に「浮き」が生じる場合があり、１重量部を超えると粘着剤層のゲル分率が高くなりすぎて、曲げに対する反発力が高くなり、両面粘着シートを被着体に貼付した後加熱した場合に「浮き」が生じる場合がある。
【００４４】
なお、上記イソシアネート系架橋剤は単独で架橋することが多いため、比較的低含有量（例えば、０．５重量部以下）に抑える場合には、ゲル分率を制御しにくくなる場合があり、その場合にはエポキシ系架橋剤を添加することが好ましい。エポキシ系架橋剤の含有量は、アクリル系ポリマー１００重量部に対して、０〜０．０５重量部が好ましく、より好ましくは０〜０．０２重量部である。エポキシ系架橋剤の含有量が０．０５重量部を超えると粘着剤層のゲル分率が高くなりすぎて、曲げに対する反発力が高くなり、両面粘着シートを被着体に貼付した後加熱した場合に「浮き」が生じる場合がある。
【００４５】
モノマー混合物又はその部分重合物を必須成分とするアクリル系粘着剤組成物の場合には、アクリル系粘着剤組成物中の架橋剤の含有量の好ましい範囲は、前述の「アクリル系ポリマー１００重量部」の基準を「アクリル系ポリマーを形成するモノマー成分全量１００重量部」に置き換えることで表される。即ち、アクリル系粘着剤組成物中の架橋剤の含有量は、アクリル系ポリマーを形成するモノマー成分全量１００重量部に対して、０．１５〜１．０５重量部が好ましく、より好ましくは０．２〜１．０５重量部、さらに好ましくは０．２〜０．５重量部である。中でも、イソシアネート系架橋剤の含有量は、アクリル系ポリマーを形成するモノマー成分全量１００重量部に対して、０．１５〜１重量部が好ましく、より好ましくは０．２〜１重量部、さらに好ましくは０．２〜０．５重量部である。さらに、エポキシ系架橋剤の含有量は、アクリル系ポリマーを形成するモノマー成分全量１００重量部に対して、０〜０．０５重量部が好ましく、より好ましくは０〜０．０２重量部である。
【００４６】
上記アクリル系粘着剤組成物には、前記必須成分（アクリル系ポリマー、または、モノマー混合物又はその部分重合物）の他、必要に応じて、重合開始剤、老化防止剤、充填剤、着色剤（顔料や染料など）、紫外線吸収剤、酸化防止剤、可塑剤、軟化剤、界面活性剤、帯電防止剤などの公知の添加剤が、本発明の特性を損なわない範囲で含まれていてもよい。従って、本発明の両面粘着シートにおける粘着剤層にはこれらの添加剤成分が含まれていてもよい。
【００４７】
また、アクリル系粘着剤組成物は、各種の一般的な溶剤を含んだ溶液であってもよい。溶剤の種類としては、特に限定されず、前述のアクリル系ポリマーの溶液重合に際して用いられる溶剤として例示されたものなどを用いることができる。
【００４８】
上記アクリル系粘着剤組成物は、アウトガス抑止性の観点からは、粘着付与樹脂を実質的に含まないことが好ましい。なお、「実質的に含まない」とは、不可避的に混入する場合は除いて能動的に配合はしないことをさす。従って、本発明の両面粘着シートにおける粘着剤層には、粘着付与樹脂が実質的に含まれないことが好ましい。具体的には、粘着剤層中の粘着付与樹脂の含有量は、粘着剤層の総重量に対して、１重量％未満が好ましく、より好ましくは０．１重量％未満である。アクリル系粘着剤組成物及び粘着剤層に粘着付与樹脂が含まれる場合には、粘着剤層が加熱された際に、アウトガスが発生する場合がある。上記粘着付与樹脂としては、具体的には、ロジン誘導体樹脂、ポリテルペン樹脂、石油樹脂、油溶性フェノール樹脂などが例示される。
【００４９】
本発明の両面粘着シートにおける粘着剤層の形成方法は、公知の粘着剤層の形成方法の中から適宜選択することができ、またベースポリマーの重合方法などによっても異なり、特に限定されないが、具体的には、以下の方法等が例示される。
【００５０】
例えば、アクリル系ポリマーを必須成分とするアクリル系粘着剤組成物（アクリル系粘着剤組成物溶液など）の場合には、アクリル系粘着剤組成物を所定の面上（プラスチックフィルム基材面上など）に、乾燥後の厚さが所定の厚さとなるように塗布し、必要に応じて乾燥及び／又は硬化させる方法（直写法）、適当な剥離ライナー上にアクリル系粘着剤組成物を、乾燥後の厚さが所定の厚さとなるように塗布し、必要に応じて乾燥乃至硬化させて粘着剤層を形成した後、該粘着剤層を所定の面上（プラスチックフィルム基材面上など）に転写（移着）させる方法（転写法）などが挙げられる。
【００５１】
また、アクリル系ポリマーを形成する単量体成分の混合物（モノマー混合物）又はその部分重合物を必須成分とするアクリル系粘着剤組成物の場合には、アクリル系粘着剤組成物を所定の面上（プラスチックフィルム基材面上など）に塗布し、活性エネルギー線を照射して、活性エネルギー線硬化により粘着剤層を形成する方法（直写法）、適当な剥離ライナー上にアクリル系粘着剤組成物を塗布し、活性エネルギー線を照射して、活性エネルギー線硬化により粘着剤層を形成した後、該粘着剤層を所定の面上（プラスチックフィルム基材面上など）に転写（移着）させる方法（転写法）などが挙げられる。さらに、必要に応じて、上記粘着剤層を乾燥させてもよい。
【００５２】
なお、上記の粘着剤層の形成方法におけるアクリル系粘着剤組成物の塗布（塗工）には、公知のコーティング法を用いることが可能であり、慣用のコーター、例えば、グラビヤロールコーター、リバースロールコーター、キスロールコーター、ディップロールコーター、バーコーター、ナイフコーター、ロールナイフコーター、スプレーコーター、ダイレクトコーターなどを用いることができる。
【００５３】
上記の粘着剤層の形成方法により、プラスチックフィルム基材の両面側に粘着剤層を形成することにより、本発明の両面粘着シートにおける粘着体を製造できる。
【００５４】
本発明の両面粘着シートの粘着体における粘着剤層の厚み（粘着体の片面側の粘着剤層の厚み）は、それぞれ、２０μｍ以上であり、好ましくは２０〜６０μｍ、さらに好ましくは２２〜５０μｍである。即ち、粘着体において、プラスチックフィルム基材の一方の面側に設けられた粘着剤層の厚み、及び、もう一方の面側に設けられた粘着剤層の厚みのいずれもが２０μｍ以上である。粘着剤層の厚みが２０μｍ未満であると、粘着体の厚みが６０μｍ以上の厚い両面粘着シートの場合に、粘着剤層厚みが相対的に薄くなるため、段差追従性が低下する。特に、大きな段差に対する段差追従性や低圧着力の場合の段差追従性が低下する。一方、粘着剤層の厚みが６０μｍを超えて厚すぎる場合には、加工性が低下する場合がある。なお、粘着剤層は単層、複層の何れの形態を有していてもよい。
【００５５】
本発明の両面粘着シートの粘着体における粘着剤層は、ゲル分率が１０〜６０％（重量％）であることが好ましく、より好ましくは１０〜５０％、さらに好ましくは１５〜５０％である。粘着剤層を上記ゲル分率に制御することにより、両面粘着シートを被着体に貼付した後、加熱工程を経た場合であっても被着体からの「浮き」が生じにくくなる。ゲル分率が１０％未満では粘着剤層の凝集力が低下して、粘着剤層が凝集破壊を起こしやすくなる場合があり、接着性、リワーク性（剥離時の糊残り抑止性など）が低下する場合があるため好ましくない。また、６０％を超えると、粘着剤層の曲げに対する反発力が大きくなる場合があり、加熱工程を経た場合、段差部分などで「浮き」が生じやすくなる場合があるため好ましくない。上記ゲル分率は、アクリル系ポリマーのモノマー組成、架橋剤の種類や含有量などにより制御することができる。
【００５６】
また、上記ゲル分率（溶剤不溶分の割合）とは、以下の「ゲル分率の測定方法」により算出される値である。
（ゲル分率の測定方法）
本発明の両面粘着シートから粘着剤層：約０．１ｇを採取し、平均孔径０．２μｍの多孔質テトラフルオロエチレンシート（商品名「ＮＴＦ１１２２」、日東電工株式会社製）に包んだ後、凧糸で縛り、その際の重量を測定し、該重量を浸漬前重量とする。なお、該浸漬前重量は、粘着剤層（上記で採取した粘着剤層）と、テトラフルオロエチレンシートと、凧糸との総重量である。また、テトラフルオロエチレンシートと凧糸の合計重量も測定しておき、該重量を包袋重量とする。
次に、粘着剤層をテトラフルオロエチレンシートで包み、凧糸で縛ったもの（「サンプル」と称する）を、酢酸エチルで満たした５０ｍｌ容器に入れ、２３℃にて１週間（７日間）静置する。その後、容器からサンプル（酢酸エチル処理後）を取り出して、アルミニウム製カップに移し、１３０℃で２時間、乾燥機中で乾燥して酢酸エチルを除去した後、重量を測定し、該重量を浸漬後重量とする。
そして、下記の式からゲル分率を算出する。
ゲル分率（重量％）＝（Ａ−Ｂ）／（Ｃ−Ｂ）×１００    （１）
（式（１）において、Ａは浸漬後重量であり、Ｂは包袋重量であり、Ｃは浸漬前重量である。）
【００５７】
［剥離ライナー］
本発明の両面粘着シートにおける粘着体の両側の粘着剤層表面（粘着面）は、剥離ライナー（セパレータ）により保護されている。両面粘着シートの各粘着面は、別々の剥離ライナーによりそれぞれ保護されている。本発明の両面粘着シートにおける剥離ライナーは、シリコーン系剥離処理剤を用いない、非シリコーン系の剥離ライナーである。シリコーン系の剥離ライナーを用いる場合には、粘着面に付着したり粘着剤層に吸収されたシリコーン化合物がシロキサンガスの発生源や被着体の汚染原因となり、本発明の両面粘着シートを用いてＦＰＣやハードディスクドライブ部品を固定して製造した製品（例えば、ハードディスクドライブなど）の電子部品の腐食や接点不良などを引き起こす。本発明においては、非シリコーン系の剥離ライナーにより当該問題を生じないため好ましい。上記剥離ライナーは粘着剤層の保護材として用いられており、両面粘着シートを被着体に貼着する際に剥がされる。
【００５８】
上記非シリコーン系の剥離ライナーとしては、シリコーン系剥離処理剤が用いられていなければ特に限定されず、例えば、剥離処理層を有する基材、フッ素系ポリマーからなる低接着性基材や無極性ポリマーからなる低接着性基材などを用いることができる。上記剥離処理層を有する基材としては、例えば、長鎖アルキル系、フッ素系、硫化モリブデン等の剥離処理剤により表面処理されたプラスチックフィルムや紙等が挙げられる。上記フッ素系ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等が挙げられる。上記無極性ポリマーからなる低接着性基材における無極性ポリマーとしては、例えば、オレフィン系樹脂（例えば、ポリエチレン、ポリプロピレンなど）等が挙げられる。
【００５９】
上記の中でも、上記非シリコーン系の剥離ライナーとしては、剥離処理面側のフィルム層がオレフィン系樹脂（ポリオレフィン系樹脂）からなる剥離ライナー（ポリオレフィン系剥離ライナー）が好ましく、特に好ましくは、剥離処理面側のフィルム層がポリエチレンからなる剥離ライナー（ポリエチレン系剥離ライナー）である。なお、上記ポリオレフィン系剥離ライナーは、粘着面と接する面（剥離処理面）側を形成する層がオレフィン系樹脂から構成されておればよく、例えば、ポリエステル系樹脂とオレフィン系樹脂の積層フィルムであってもよい。
【００６０】
上記のオレフィン系樹脂としては、特に限定されないが、例えば、ポリエチレン（特に、直鎖状低密度ポリエチレン、低密度ポリエチレン）、ポリプロピレン、ポリブテン、ポリ（４−メチル−１−ペンテン）、エチレン−α−オレフィン共重合体（エチレンと炭素数３〜１０のα−オレフィンとの共重合体）が好適であり、中でも、直鎖状低密度ポリエチレン、低密度ポリエチレン、およびエチレン−α−オレフィン共重合体から選択された少なくとも２種のエチレン系ポリマーからなる混合樹脂を好適に用いることができる。中でも、前記エチレン系ポリマーからなる混合樹脂としては、少なくとも直鎖状低密度ポリエチレンを含有していることが好ましく、さらに、低密度ポリエチレン及び／又はエチレン−α−オレフィン共重合体を含有していることが好適である。
【００６１】
上記直鎖状低密度ポリエチレンにおいて、エチレンとともに用いられるコモノマー成分としては、適宜選択することができ、なかでも１−ヘキセンや１−オクテンが好適である。また、上記エチレン−α−オレフィン共重合体としては、例えば、エチレン−プロピレン共重合体、エチレン−（１−ブテン）共重合体などが好適である。
【００６２】
なお、上記の剥離ライナーは公知乃至慣用の方法により形成することができる。また、剥離ライナーの厚み等も特に制限されない。
【００６３】
本発明の両面粘着シートにおいて、粘着体の一方の粘着面に設けられている剥離ライナーと粘着体との剥離力と、もう一方の粘着面に設けられている剥離ライナーと粘着体との剥離力は異なることが好ましい。これによって、作業性（剥離ライナーの剥離作業性など）が向上するため好ましい。剥離力が小さい側（軽剥離側）の剥離ライナーと粘着体の剥離力（「軽剥離側の剥離力」と称する場合がある）は０．０１〜０．３Ｎ／５０ｍｍが好ましく、より好ましくは０．０５〜０．３Ｎ／５０ｍｍ、さらに好ましくは０．１〜０．３Ｎ／５０ｍｍである。一方、剥離力が大きい側（重剥離側）の剥離ライナーと粘着体の剥離力（「重剥離側の剥離力」と称する場合がある）は０．１〜２Ｎ／５０ｍｍが好ましく、より好ましくは０．５〜１Ｎ／５０ｍｍである。軽剥離側の剥離力と重剥離側の剥離力の差（剥離力差）［（重剥離側の剥離力）−（軽剥離側の剥離力）］は、０．０５Ｎ／５０ｍｍ以上が好ましく、より好ましくは０．１〜１Ｎ／５０ｍｍである。なお、上記「剥離力」とは、ＪＩＳ  Ｚ０２３７に準拠して１８０°剥離試験により測定される、粘着体に対する剥離ライナーの１８０°ピール引き剥がし強度（１８０°引き剥がし粘着力）を意味する。
【００６４】
上記剥離力を制御するための因子としては、剥離ライナーの剥離層表面（粘着体の粘着面と接する側の表面）の表面粗さ（算術平均粗さ）、剥離処理剤の種類などが挙げられる。
【００６５】
本発明における軽剥離側の剥離ライナーとしては、例えば、オレフィン系樹脂からなる凹凸形状の剥離層（剥離処理層）を有するポリオレフィン系剥離ライナーなどが好ましく、具体的には、特開２００５−３５０６５０号公報に挙げられた剥離ライナーなどが好ましく例示される。上記の凹凸形状は、不規則的に異なっている形状の各凹凸部が不規則的な位置関係で配置された形状であることが好ましい。また、上記剥離層表面の表面粗さ（算術平均粗さ）Ｒａは、特に制限されないが、剥離性と粘着剤層との気密性などの観点から、例えば、０．５〜５μｍが好ましく、より好ましくは１〜３μｍ、さらに好ましくは１．５〜２μｍである。また、剥離層表面の最大粗さＲｔとしては、特に制限されないが、例えば、１〜１５μｍが好ましく、より好ましくは３〜１０μｍ、さらに好ましくは４〜８μｍである。
【００６６】
一方、重剥離側の剥離ライナーとしては、上記凹凸形状を設けていない剥離層を有するポリオレフィン系剥離ライナーなどが好ましく、具体的には、特許第３９０１４９０号明細書に挙げられた剥離ライナーなどが好ましく例示される。
【００６７】
［両面粘着シートの特性等］
本発明の両面粘着シートは、粘着剤層の厚みが比較的厚く、プラスチックフィルム基材厚みに対する粘着剤層の相対的な厚みも比較的厚いため、良好な「段差追従性」を発揮する。「段差追従性」（「段差吸収性」ともいう）とは、粘着シートを貼付する際に、被着体の有する段差形状に追従しやすい性質をいう。段差追従性が良好であることにより、例えば、微細なパターンが設けられた被着体（例えば、ＦＰＣ）に対して、両面粘着シートを貼付する際に、弱い押圧（押し圧）で貼り付けた場合でも、パターン間の狭い間隔にまで粘着剤層が追従して入り込みやすく、被着体との接着性が向上する。本発明の両面粘着シートは、粘着剤層の厚みが２０μｍ以上と比較的厚いため、特に低圧着力（低押圧）の場合の段差追従性に優れる。また、大きな段差に対しても追従でき、高い接着信頼性を発揮できるという特徴を有する。粘着剤層の絶対厚みが薄い場合には、プラスチックフィルム基材に対する粘着剤層の相対的な厚みを厚くしても、圧着力（押圧）が非常に小さな場合（例えば、０．１〜０．５ＭＰａの圧着力など）には十分な追従性を得られない場合がある。
【００６８】
本発明の両面粘着シートは、プラスチックフィルム基材を有しているため、良好な加工性を有する。「加工性」とは、両面粘着シートを所定の形状に打ち抜き加工又は切断加工する際の作業性のことをいう。例えば、両面粘着シートをハーフカットして（一方の剥離ライナーと粘着体にのみ切れ込みを入れること）長時間保管した場合に、切断面が自着しないことなどが挙げられる。
【００６９】
本発明の両面粘着シートは、アウトガス抑止性（低アウトガス性）にも優れる。特に限定されないが、本発明の両面粘着シートの、１２０℃において、１０分間加熱した際に発生するアウトガス量（トータルアウトガス量：アウトガスの全発生量）は、１μｇ／ｃｍ2以下が好ましく、より好ましくは０．８μｇ／ｃｍ2以下、さらに好ましくは０．４μｇ／ｃｍ2以下である。上記両面粘着シートのアウトガス量は、両面粘着シートから両側の剥離ライナーをともに剥離して、粘着体のいずれか一方の粘着面に裏打ち材としてポリエチレンテレフタレート（ＰＥＴ）フィルムを貼付して、裏打ち材を設けていない粘着面側からのアウトガス量を測定する。上記アウトガス量が１μｇ／ｃｍ2以下であると、両面粘着シートを電子機器（例えば、ハードディスクドライブ）などにおけるＦＰＣやハードディスクドライブ部品の固定用途に用いた場合でも、アウトガス成分に起因して電子機器の腐食や誤作動を起こすおそれがなく、長期信頼性に優れる。一般的にこれらのアウトガスは、剥離ライナーのシリコーン系剥離処理剤や粘着剤層中の未反応モノマー成分などに由来するため、本発明においては、例えば、非シリコーン系の剥離ライナーを用いることによりアウトガスを低減できる。また、粘着剤層に用いるアクリル系ポリマーの重合開始剤の種類、分子量等を上記好ましい範囲に制御することによっても低減させることができる。なお、両面粘着シートのいずれの側の粘着面を測定面とした場合にも、アウトガス量が上記範囲を満たすことが好ましい。
【００７０】
（アウトガス量の具体的測定方法の例）
上記アウトガス量は、例えば、以下の測定方法により測定することができる。
両面粘着シートから一方の剥離ライナーを剥離して粘着面上にＰＥＴフィルム（東レ（株）製、商品名「ルミラー  Ｓ−１０」、厚み２５μｍ）を貼付する。その後、上記の片面にＰＥＴフィルムを貼付した両面粘着シートを、１ｃｍ×７ｃｍのサイズに切断した後、もう一方の剥離ライナーを剥離して、測定サンプルとする。
次いで、パージ＆トラップヘッドスペースサンプラーにより、１２０℃で１０分間加熱し、発生したガスをトラップし、このトラップされた成分について、ガスクロマトグラフ／質量分析計による測定を行う。発生ガス量はｎ−デカン標準により換算し、単位面積当たりの発生ガス（アウトガス）量（単位：μｇ／ｃｍ2）を算出する。
【００７１】
本発明の両面粘着シートは、特にゲル分率を１０〜６０％に制御することにより、被着体に貼付後、加熱又は加温される場合にも「浮き」（被着体からの両面粘着シートの浮き）が生じにくくなる。一般的にはプラスチックフィルム基材などの基材を有するタイプの両面粘着シートは、曲げに対する反発力が大きくなるため、上記「浮き」が生じやすくなる傾向にあるが、ゲル分率を制御することにより、両面粘着シートの反発力を低減、また耐反発性を向上させ、「浮き」を抑制することができる。具体的には、例えば、下記の測定方法による浮き量が、１．５ｍｍ以下であることが好ましく、より好ましくは０．１〜１ｍｍである。上記浮き量は、両面粘着シート（幅１０ｍｍ、長さ９０ｍｍ）の一方の粘着面を、厚さ０．５ｍｍ、幅１０ｍｍ、長さ９０ｍｍのアルミニウム板の片面側の全面に貼り合わて作製した試験片を、直径５０ｍｍの丸棒に沿わせて、試験片の長さ方向に両面粘着シート側が外側となるように弧状に曲げた後、該試験片における両面粘着シートのもう一方の粘着面を、被着体（厚さ２ｍｍのポリプロピレン板にポリイミドフィルムを貼り合わせた平板）のポリイミドフィルム側に圧着し、これを２３℃で２４時間放置、７０℃で２時間加温した後に、被着体表面から浮き上がった試験片端部の高さをいう。さらに具体的には、後述の（評価）の「浮き量（７０℃×２時間）」に記載の方法で測定することができる。なお、両面粘着シートのいずれの側の粘着面をアルミニウム板に貼り合わせて測定した場合にも、浮き量が上記範囲を満たすことが好ましい。
【００７２】
本発明の両面粘着シートは、ハードディスクドライブの製造の際に、部品を固定する用途に用いられる両面粘着シート（ハードディスクドライブ部品固定用両面粘着シート）又はフレキシブル印刷回路基板（ＦＰＣ）を被着体に固定する用途に用いられる両面粘着シート（フレキシブル印刷回路基板固定用両面粘着シート）である。本発明の両面粘着シートは加工性と段差追従性に優れるため、導線部分の段差を有する上記用途に好ましく用いられる。また、非シリコーン系剥離ライナーを用いていることにより、シリコーン系剥離ライナーに由来する被着体（特に電子部品）の汚染がなく、上記用途において信頼性に優れた高品質な製品（ハードディスクドライブ等）を得ることができる。さらに、「浮き」抑止性にも優れる場合は、樹脂硬化のためのベーキング（例えば、加熱温度９０℃程度）などの工程を経た後でも導線部分の段差などによるＦＰＣ等の被着体からの「浮き」を抑制できる。
【００７３】
上記におけるハードディスクドライブの部品（ハードディスクドライブ部品）としては、例えば、ＦＰＣ、金属板、樹脂フィルム、金属箔、金属と樹脂フィルムとの積層フィルム、ラベル、モーターなどが挙げられる。
【００７４】
また、本発明の両面粘着シートを介して、ＦＰＣを固定する被着体は、特に限定されないが、例えば、携帯電話の筐体、モーター、ベース、基板、カバーなどが挙げられる。また、本発明の両面粘着シートを介して、ＦＰＣを上記の被着体に貼付固定することにより、ハードディスクドライブ、携帯電話、モーターなどが製造される。
【００７５】
上記フレキシブル印刷回路基板（ＦＰＣ）は、特に限定されないが、電気絶縁体層（「ベース絶縁層」と称する場合がある）と、前記ベース絶縁層上に所定の回路パターンとなるように形成された導電体層（「導体層」と称する場合がある）、および、必要に応じて、前記導体層上に設けられた被覆用電気絶縁体層（「カバー絶縁層」と称する場合がある）から構成される。なお、複数の回路基板が積層された構造の多層構造を有していてもよい。
【００７６】
上記ベース絶縁層は、電気絶縁材により形成された電気絶縁体層である。ベース絶縁層を形成するための電気絶縁材としては、特に制限されず、公知のフレキシブル印刷回路基板で用いられている電気絶縁材の中から適宜選択して用いることができる。具体的には、電気絶縁材としては、例えば、ポリイミド系樹脂、アクリル系樹脂、ポリエーテルニトリル系樹脂、ポリエーテルスルホン系樹脂、ポリエステル系樹脂（ポリエチレンテレフタレート系樹脂、ポリエチレンナフタレート系樹脂など）、ポリ塩化ビニル系樹脂、ポリフェニレンスルフィド系樹脂、ポリエーテルエーテルケトン系樹脂、ポリアミド系樹脂（いわゆる「アラミド樹脂」など）、ポリアリレート系樹脂、ポリカーボネート系樹脂、液晶ポリマー等のプラスチック材などが好ましく挙げられる。なお、電気絶縁材は単独で又は２種以上を組み合わせて用いることができる。中でも、ポリイミド系樹脂が好適である。ベース絶縁層は、単層、積層体のいずれの形態を有していてもよい。ベース絶縁層の表面には、各種の表面処理（例えば、コロナ放電処理、プラズマ処理、粗面化処理、加水分解処理など）が施されていてもよい。ベース絶縁層の厚みとしては、特に制限されないが、３〜１００μｍが好ましく、より好ましくは５〜５０μｍ、さらに好ましくは１０〜３０μｍである。
【００７７】
上記導体層は、導電材により形成された導電体層である。導体層は、前記ベース絶縁層上に所定の回路パターンとなるように形成されている。このような導体層を形成するための導電材としては、特に制限されず、公知のフレキシブル印刷回路基板で用いられている導電材の中から適宜選択して用いることができる。具体的には、導電材としては、例えば、銅、ニッケル、金、クロムの他、各種の合金（例えば、はんだ）や、白金等の金属材や、導電性プラスチック材などが挙げられる。なお、導電材は単独で又は２種以上を組み合わせて用いることができる。中でも、金属材（特に、銅）が好適である。導体層は、単層、積層体のいずれの形態を有していてもよい。導体層の表面には、各種の表面処理が施されていてもよい。導体層の厚みとしては、特に制限されないが、１〜５０μｍが好ましく、より好ましくは２〜３０μｍ、さらに好ましくは３〜２０μｍである
【００７８】
導体層の形成方法としては、特に制限されず、公知の形成方法（例えば、サブトラクティブ法、アディティブ法、セミアディティブ法などの公知のパターニング法）から適宜選択することができる。例えば、導体層がベース絶縁層の表面に直接的に形成されている場合、導体層は、無電解メッキ法、電解メッキ法、真空蒸着法、スパッタリング法などを利用して、所定の回路パターンとなるように、導電材をベース絶縁層上にメッキや蒸着等させることにより、形成することができる。
【００７９】
上記カバー絶縁層は、電気絶縁材により形成され且つ導体層を被覆する被覆用電気絶縁体層（保護用電気絶縁体層）である。カバー絶縁層は、必要に応じて設けられており、必ずしも設けられている必要はない。カバー絶縁層を形成するための電気絶縁材としては、特に制限されず、ベース絶縁層の場合と同様に、公知のフレキシブル印刷回路基板で用いられている電気絶縁材の中から適宜選択して用いることができる。具体的には、カバー絶縁層を形成するための電気絶縁材としては、例えば、前記ベース絶縁層を形成するための電気絶縁材として例示の電気絶縁材などが挙げられ、ベース絶縁層の場合と同様に、プラスチック材（特に、ポリイミド系樹脂）が好適である。なお、カバー絶縁層を形成するための電気絶縁材は単独で又は２種以上を組み合わせて用いることができる。カバー絶縁層は、単層、積層体のいずれの形態を有していてもよい。カバー絶縁層の表面には、各種の表面処理（例えば、コロナ放電処理、プラズマ処理、粗面化処理、加水分解処理など）が施されていてもよい。カバー絶縁層の厚みとしては、特に制限されないが、３〜１００μｍが好ましく、より好ましくは５〜５０μｍ、さらに好ましくは１０〜３０μｍである。
【００８０】
カバー絶縁層の形成方法としては、特に制限されず、公知の形成方法（例えば、電気絶縁材を含む液状物又は溶融物を塗布し乾燥させる方法、導体層の形状に対応し且つ電気絶縁材により形成されたフィルム又はシートを積層させる方法など）から適宜選択することができる。
【実施例】
【００８１】
以下に、実施例に基づいて本発明をより詳細に説明するが、本発明はこれらの実施例により限定されるものではない。
【００８２】
実施例１
アクリル酸ブチル：９３重量部、アクリル酸：７重量部およびアクリル酸４−ヒドロキシブチル０．０５重量部を、酢酸エチルを溶媒として、アゾビスイソブチロニトリル０．１重量部を開始剤として、常法により溶液重合させて、重量平均分子量が１５０万のアクリル系ポリマー（「アクリル系ポリマー１」と称する）の溶液（固形分濃度：２５重量％）を得た。この溶液に、アクリル系ポリマー１００重量部に対して、イソシアネート系架橋剤（日本ポリウレタン工業（株）製、商品名「コロネート  Ｌ」；トリメチロールプロパンのトリレンジイソシアネート付加物、固形分濃度７５重量％）０．２重量部（固形分換算）、エポキシ系架橋剤（三菱ガス化学（株）製、商品名「テトラッドＣ」）０．０１重量部を配合して、粘着剤組成物溶液（アクリル系粘着剤組成物溶液）を得た。
なお、表１中のイソシアネート系架橋剤（コロネートＬ）の「配合量（重量部）」は、「アクリル系ポリマー１００重量部に対するコロネートＬの固形分換算の配合量（重量部）」で表す。エポキシ系架橋剤（テトラッドＣ）の「配合量（重量部）」は、「アクリル系ポリマー１００重量部に対するテトラッドＣそのもの（商品自体）の配合量（重量部）」で表す。
【００８３】
上記で得られた粘着剤組成物溶液を、ポリエチレンテレフタレートフィルム（東レ（株）製、「ルミラー  Ｓ−１０」、厚み：１２μｍ）の両側の表面上に塗布し、１２０℃で３分間乾燥して、粘着剤層を形成し、厚み（一方の粘着剤層表面から他方の粘着剤層表面までの厚み）が６０μｍの粘着体を得た。なお、両側の粘着剤層の厚みはともに２４μｍである。また、粘着剤層のゲル分率（両側の粘着剤層のゲル分率は等しい）は表１に示したとおりである。
【００８４】
エステルウレタン系アンカーコート剤（東洋モートン（株）製、商品名「ＡＤ−５２７」）１００重量部に、硬化促進剤（東洋モートン（株）製、商品名「ＣＡＴ  ＨＹ−９１」）７重量部を配合し、その後、固形分濃度が５重量％となるように酢酸エチルを加えて、アンカーコート剤（下塗り剤）溶液を調製した。このアンカーコート剤溶液を、ロールコーターにより、ポリエチレンテレフタレートフィルム（東レ（株）製、「ルミラーＳ−１０５−５０」、厚み５０μｍ）上に、厚さが１μｍ程度で塗布し（乾燥後の塗布厚さは０．１μｍとなる）、８０℃で乾燥させ、アンカーコート層を形成した。このアンカーコート層上に、タンデム方式にて、低密度ポリエチレン（旭化成（株）製、商品名「Ｌ−１８５０Ａ」）を、ダイ下温度：３２５℃にて、厚さが１０μｍとなるように、押出積層して、下引き層を形成した。続いて、この下引き層上に、直鎖状低密度ポリエチレンを主成分とする混合樹脂（（株）プライムポリマー製、商品名「モアテック０６２８Ｄ」）１００重量部に対して、エチレン−プロピレン共重合体（三井化学（株）製、商品名「タフマーＰ０１８０」）１５０重量部を混合した樹脂組成物（剥離層の構成成分）を、ダイ下温度：２７３℃にて、厚さが１０μｍとなるように、押出積層して、剥離層を形成し、さらに、冷却ロールとしてエンボス加工を施した冷却マットロールを用いて剥離層の表面に微細凹凸加工を施すことにより、表面が凹凸形状の剥離層（表面凹凸剥離層）を形成して、剥離ライナー（剥離ライナーａ：総厚み約７０μｍ）を作製した。
なお、前記表面凹凸剥離層の凹凸形状は、不規則的に異なっている形状の各凹凸部が不規則的な位置関係で配置された形状となっている。この表面凹凸剥離層において、その表面の算術平均粗さ（Ｒａ）は１．５μｍであり、また、最大粗さ（Ｒｔ）は４μｍであった。
【００８５】
エステルウレタン系アンカーコート剤（東洋モートン（株）製、商品名「ＡＤ−５２７」）１００重量部に、硬化促進剤（東洋モートン（株）製、商品名「ＣＡＴ  ＨＹ−９１」）７重量部を配合し、その後、固形分濃度が５重量％となるように酢酸エチルを加えて、アンカーコート剤（下塗り剤）溶液を調製した。このアンカーコート剤溶液を、ロールコーターにより、ポリエチレンテレフタレートフィルム（東レ（株）製、「ルミラーＳ−１０５−５０」、厚み５０μｍ）上に、厚さが１μｍ程度で塗布し（乾燥後の塗布厚さは０．１μｍとなる）、８０℃で乾燥させ、アンカーコート層を形成した。このアンカーコート層上に、タンデム方式にて、低密度ポリエチレン（旭化成（株）製、商品名「Ｌ−１８５０Ａ」）を、ダイ下温度：３２５℃にて、厚さが１０μｍとなるように、押出積層して、下引き層を形成した。続いて、この下引き層上に、直鎖状低密度ポリエチレンを主成分とする混合樹脂（（株）プライムポリマー製、商品名「モアテック０６２８Ｄ」）１００重量部に対して、エチレン−プロピレン共重合体（三井化学（株）製、商品名「タフマーＰ０１８０」）１０重量部を混合した樹脂組成物（剥離層の構成成分）を、ダイ下温度：２７３℃にて、厚さが１０μｍとなるように、押出積層して、剥離層を形成して、剥離ライナー（剥離ライナーｂ：総厚み約７０μｍ）を作製した。
【００８６】
さらに、上記の粘着体の一方の粘着面側に上記剥離ライナーａ（軽剥離側）を、もう一方の粘着面側に上記剥離ライナーｂ（重剥離側）を、粘着面と剥離処理層（剥離層）が接するように貼り合わせて、両面粘着シートを作製した。
【００８７】
実施例２、比較例２、３
表１に示すように、プラスチックフィルム基材として用いるポリエチレンテレフタレートフィルムの厚み、粘着剤層の厚みを変更した以外は、実施例１と全く同様にして、両面粘着シートを作製した。
【００８８】
実施例３
表１に示すように、架橋剤の配合量、プラスチックフィルム基材として用いるポリエチレンテレフタレートフィルムの厚み、粘着剤層の厚みを変更して、実施例１と同様にして、両面粘着シートを得た。
【００８９】
比較例１
アクリル酸２−エチルヘキシル：９０重量部、アクリル酸：１０重量部を、酢酸エチルを溶媒として、過酸化ベンゾイル０．５重量部を開始剤として、常法により溶液重合させて、重量平均分子量が１００万のアクリル系ポリマー（「アクリル系ポリマー２」と称する）の溶液（固形分濃度：２０重量％）を得た。この溶液に、アクリル系ポリマー１００重量部に対して、イソシアネート系架橋剤（日本ポリウレタン工業（株）製、商品名「コロネート  Ｌ」）２重量部（固形分換算）を配合して、粘着剤組成物溶液（アクリル系粘着剤組成物溶液）を得た。
【００９０】
剥離ライナーは、グラシン紙の表面にシリコーン系剥離処理剤からなる剥離処理層を設けた剥離ライナー（剥離ライナーｃ）を用いた。
【００９１】
表１に示すように、プラスチックフィルム基材を用いずに、基材レスタイプの粘着シート（粘着剤層の両側に上記剥離ライナーｃが設けられたもの）を作製した。上記で得られた粘着剤組成物溶液を、上記剥離ライナーｃの剥離処理面（剥離処理層表面）上に塗布し、１２０℃で３分間乾燥して、厚みが５０μｍの粘着剤層を形成した（なお、上記剥離ライナーが重剥離側である）。その後、上記剥離ライナーｃと反対側の粘着面上にも別の剥離ライナーｃ（軽剥離側）を剥離処理層が粘着面に接するように貼り合わせて、両面粘着シートを得た。
【００９２】
（評価）
実施例および比較例により得られた両面粘着シートについて、下記の測定方法又は評価方法により測定又は評価した。測定又は評価結果は、表１に示した。
【００９３】
（１）粘着力（１８０°ピール、対ＳＵＳ３０４ＢＡ）
実施例および比較例で得られた両面粘着シートから、幅２０ｍｍ、長さ１５０ｍｍの短冊状のサンプルを作製した。
引張試験機を用いて、ＪＩＳ  Ｚ０２３７に準拠して１８０°剥離試験を行い、試験板（ＳＵＳ３０４ＢＡ鋼板）に対する１８０°ピール引き剥がし強度（Ｎ／２０ｍｍ）を測定し、「粘着力」とした。
試験板とサンプルの貼付は、得られた両面粘着シートから軽剥離側の剥離ライナーを剥離して厚さ２５μｍのＰＥＴフィルムを貼付（裏打ち）し、その後に重剥離側の剥離ライナーを剥離して試験板と重ね合わせ、２ｋｇのゴムローラー（幅：約４５ｍｍ）を１往復させることにより行った。
測定は、２３℃、５０％ＲＨの雰囲気下、剥離角度１８０°、引張速度３００ｍｍ／分の条件で行った。試験回数（ｎ数）は３回とし、平均値を算出した。
【００９４】
（２）剥離ライナーの剥離力
実施例および比較例で得られた両面粘着シートから、幅５０ｍｍ、長さ１５０ｍｍの短冊状のシート片を切り出し、軽剥離側の剥離力測定用の測定サンプルとした。重剥離側の剥離力を測定する場合には、軽剥離側の剥離ライナーを剥離して厚さ２５μｍのＰＥＴフィルムを貼付（裏打ち）したものを測定サンプルとした。
引張試験機を用いて、ＪＩＳ  Ｚ０２３７に準拠して１８０°剥離試験を行い、剥離ライナーの１８０°ピール引き剥がし強度（Ｎ／５０ｍｍ）を測定し、「剥離ライナーの剥離力」とした。
測定は、２３℃、５０％ＲＨの雰囲気下、剥離角度１８０°、引張速度３００ｍｍ／分の条件で行った。試験回数（ｎ数）は３回とし、平均値を算出した。
なお、重剥離側の剥離ライナーと軽剥離側の剥離ライナーの両方について試験を行った。重剥離側の剥離ライナーの剥離力を測定する場合には、上記の通り、軽剥離側の剥離ライナーの設けられた側の粘着面をＰＥＴフィルムで裏打ちした。
【００９５】
（３）浮き量（７０℃×２時間）
実施例および比較例で得られた両面粘着シート（サイズ：幅１０ｍｍ×長さ９０ｍｍ）から、軽剥離側の剥離ライナーを剥離して、軽剥離側の粘着面を、厚さ０．５ｍｍ、幅１０ｍｍ、長さ９０ｍｍのアルミニウム板に貼り合わせて試験片を作製した。その試験片の長手方向（長さ方向）を直径（φ）５０ｍｍの丸棒に沿わせて、粘着シート側が外側となるように弧状に曲げた後、該試験片から重剥離側の剥離ライナーを剥がして粘着面を露出させ、該粘着面側を、ラミネータを用いて、被着体（厚さ２ｍｍのポリプロピレン（ＰＰ）板に粘着テープでポリイミドフィルム「カプトン  １００Ｈ」を貼り合わせたシート）のポリイミドフィルム側に圧着した。これを２３℃の環境下に２４時間放置し、次いで７０℃で２時間加温した後に被着体表面から浮き上がった試験片端部の高さ（ｍｍ）を測定し、浮き量（ｍｍ）とした。なお、該浮き量は試験片の両端部の浮き上がった高さの平均値である。
なお、両面粘着シートが貼付後加熱されるような部品に用いられる場合には、上記浮き量は１．５ｍｍ以下が好ましい。
【００９６】
（４）加工性
実施例および比較例で得られた両面粘着シートの剥離ライナーｂ側から、プレス機にてハーフカット（剥離ライナーｂと粘着体にのみ切れ込みを入れる）して、加工性評価用サンプルを作製した。該加工性評価用サンプルを、温度：６０℃、相対湿度：９０％ＲＨの雰囲気中に１週間放置した後、切断面の自着の有無を観察し、下記の評価基準により、加工性（加工適性）を評価した。
なお、比較例１においては、重剥離側の剥離ライナー側からハーフカットを行い同様に評価を行った。
加工性の評価基準
○（良好）：切断面に自着が見られなかった。
×（不良）：切断面に自着が見られた。
【００９７】
（５）段差追従性
下記ＦＰＣのベースフィルム層側の表面に、軽剥離側の剥離ライナーを剥離した両面粘着シート（実施例および比較例で得られたもの、サイズ：４０ｍｍ×４０ｍｍ）を圧着した（圧着条件：６０℃、２ＭＰａ、１０秒）。圧着後、両面粘着シート側から５０倍マイクロスコープで観察した。段差部等に、両面粘着シートとベースフィルム層の「密着不良（浮き）」が少ない場合には段差追従性良好（○）、「密着不良」が多い場合には段差追従性不良（×）と判断した。
また、圧着条件を、６０℃、０．５ＭＰａ、１０秒に変更した場合の評価も実施した。
【００９８】
［ＦＰＣ（被着体）］
図２は上記で被着体として用いたＦＰＣの積層構成を示す説明図（概略断面図）である。図３は上記ＦＰＣ及び両面粘着シート（評価サンプル）の貼り付け位置を示す説明図（ベースフィルム層側からみた平面図）である。
上記ＦＰＣは、ベース絶縁層（ポリイミドからなるベースフィルム層４とエポキシ系接着剤層５の積層構造）上に銅箔層（導体層）６が設けられ、さらにその上にカバー絶縁層（ポリイミドからなるカバーレイフィルム層８とエポキシ系接着剤層７の積層構造）が設けられた構造である。なお、ベースフィルム層４の厚みは０．０２５ｍｍ、接着剤層５の厚みは０．０１５ｍｍ、銅箔層６の厚みは０．０３５ｍｍ、カバーレイ接着剤層７の厚みは０．０２５ｍｍ、カバーレイフィルム層８の厚みは０．０２５ｍｍである。
銅箔層は、直線状（４本）の回路パターン（銅箔部分の幅：８００μｍ、銅箔−銅箔間の幅：４００μｍ）となるように形成されている。上記銅箔層の銅箔部分と銅箔のない部分に起因して、ＦＰＣのベースフィルム層側の表面には段差が形成されている。
両面粘着シート（評価サンプル）１０は、上記ＦＰＣ（被着体）９のベースフィルム層側の表面に、図３に示すように貼り付けられる。なお、図３において、９ａは銅箔が設けられている部分を表し、９ｂは銅箔が設けられていない部分を表す。
【００９９】
【表１】
2010192636.tif 000003
【０１００】
評価結果（表１）より、本発明の両面粘着シート（実施例１〜３）は、加工性、段差追従性がともに優れていることが確認された。また、粘着剤層のゲル分率が１０〜６０％の範囲にあり、加温下で長時間保存した後も「浮き」が生じにくく、貼付後に加温、加熱工程を経る用途に対しても好適に用いられることがわかった。
一方、プラスチックフィルム基材を用いない、基材レスの粘着シートの場合（比較例１）は、加工性が劣るものであった。また、粘着体厚み、粘着剤層厚みの小さな粘着シートの場合（比較例２、比較例３）は、段差追従性が低下した。
【符号の説明】
【０１０１】
１    両面粘着シート
２    粘着体
２１  プラスチックフィルム基材
２２  粘着剤層
３    剥離ライナー
４    ベースフィルム層（ポリイミドフィルム）
５    接着剤層（エポキシ系接着剤）
６    銅箔層
７    カバーレイ接着剤層（エポキシ系接着剤）
８    カバーレイフィルム層（ポリイミドフィルム）
９    ＦＰＣ（被着体）
９ａ  銅箔が設けられている部分
９ｂ  銅箔が設けられていない部分
１０  両面粘着シート（評価サンプル）
【図１】
2010192636.tif 000004
【図２】
2010192636.tif 000005
【図３】
2010192636.tif 000006